(57)【要約】【課題】厚みを薄くすることができるようにして、波長による光学特性の劣化を有効に回避し、従来に比して光学特性を向上することを目的とする。【解決手段】第１及び第２の複屈折板３、４により１／４波長板２を挟持した光学的ローパスフィルタ１において、前記１／４波長板２が、透過光に１／４波長の位相差を付与する液晶材料による位相差層７により形成される。【選択図】図１
2016045232.tif 000002
【特許請求の範囲】
【請求項１】
第１及び第２の複屈折板により１／４波長板を挟持した光学的ローパスフィルタにおいて、
前記１／４波長板が、透過光に１／４波長の位相差を付与する液晶材料による位相差層により形成された
光学的ローパスフィルタ。
【請求項２】
前記１／４波長板は、逆分散の波長特性である
請求項１に記載の光学的ローパスフィルタ。
【請求項３】
前記位相差層の液晶材料が、逆分散波長特性の液晶材料である
請求項２に記載の光学的ローパスフィルタ。
【請求項４】
前記１／４波長板が、
透過光に１／２波長の位相差を付与する１／２波長の位相差層と、
透過光に１／４波長の位相差を付与する１／４波長の位相差層とを積層して作成された
請求項２に記載の光学的ローパスフィルタ。
【請求項５】
さらに正Ｃプレートを備える
請求項１、請求項２、請求項３、請求項４の何れかに記載の光学的ローパスフィルタ。
【請求項６】
請求項１、請求項２、請求項３、請求項４、請求項５の何れかに記載の光学的ローパスフィルタをレンズと撮像素子の撮像面との間に配置した
撮像装置。
【発明の詳細な説明】
【技術分野】
【０００１】
本発明は、水晶等の複屈折性材料の積層による光学的ローパスフィルタに関する。
【背景技術】
【０００２】
従来、撮像装置では、撮像素子の撮像面に、２次元の光学的ローパスフィルタを配置することにより、画素の繰り返しに由来するモアレ縞の発生を防止している（特許文献１、２）。このような２次元の光学的ローパスフィルタは、１／４波長板の両側に、水晶等の複屈折材料による１対の複屈折板を光学軸が直交するように配置して形成される。この光学的ローパスフィルタにおいて、入射光は、第１の複屈折板により常光線、異常光線に分離されることにより、ｘ方向又はｙ方向に光路がシフトした２つの直線偏光によりこの第１の複屈折板より出射され、続く１／４波長板によりこの２つの出射光がそれぞれ円偏光に変換される。また続く第２の複屈折板によりこの２つの出射光がそれぞれ常光線、異常光線に分離されることにより、第１の複屈折によるシフトとは直交する方向に、光路がシフトした２つの直線偏光により出射される。これにより撮像素子の撮像面に入射する入射光においては、画素の連続する方向について、空間周波数の高い成分が抑圧され、モアレ縞の発生を防止することができる。なお上述したｘ方向及びｙ方向は、例えば撮像素子の撮像面に係る水平方向及び垂直方向、又はこれと斜め４５度の角度を成す方向である。
【０００３】
しかしながらこの種の光学的ローパスフィルタは、その光学特性に実用上未だ不十分な問題がある。すなわち従来の光学的ローパスフィルタにおいては、入射光の波長により、ｘ方向及びＹ方向について、空間周波数成分を抑圧する特性が変化し、その結果、波長によってモアレ縞が発生する問題があった。
【０００４】
またさらに光学的ローパスフィルタは、さらに一段と厚みを薄くすることが望まれている。
【先行技術文献】
【特許文献】
【０００５】
【特許文献１】特開昭５８−１９８９７８号公報
【特許文献２】特開２００３−２４８１９８号公報
【発明の概要】
【発明が解決しようとする課題】
【０００６】
本発明はこのような状況に鑑みてなされたものであり、厚みを薄くすることができるようにして、波長による光学特性の劣化を有効に回避し、従来に比して光学特性を向上することを目的とする。
【課題を解決するための手段】
【０００７】
本発明者は、上記課題を解決するために鋭意研究を重ね、複屈折板により挟持される１／４波長板を、液晶材料による位相差層により構成するとの着想に至り、本発明を完成するに至った。
【０００８】
（１）  第１及び第２の複屈折板により１／４波長板を挟持した光学的ローパスフィルタにおいて、
前記１／４波長板が、透過光に１／４波長の位相差を付与する液晶材料による位相差層により形成された光学的ローパスフィルタ。
【０００９】
（１）によれば、液晶材料による位相差層により１／４波長板を構成することにより、１／４波長板の厚みを薄くすることができ、その結果、全体の厚みを薄くすることができる。また液晶材料の適用により逆分散の波長特性による液晶材料を適用することもでき、これにより光学特性を向上することができる。
【００１０】
（２）  （１）において、前記１／４波長板は、逆分散の波長特性である。
【００１１】
（２）によれば、１／４波長板の出射光については、波長による円偏光に係る楕円率の変化を低減することができ、その結果、波長による特性劣化を低減することができる。
【００１２】
（３）  （２）において、前記位相差層の液晶材料が、逆分散波長特性の液晶材料である。
【００１３】
（３）によれば、より具体的構成により、厚みを薄くすることができるようにして、波長による光学特性の劣化を有効に回避し、従来に比して光学特性を向上することができる。
【００１４】
（４）  （２）において、前記１／４波長板が、
透過光に１／２波長の位相差を付与する１／２波長の位相差層と、
透過光に１／４波長の位相差を付与する１／４波長の位相差層とを積層して作成された。
【００１５】
（４）によれば、より具体的構成により、厚みを薄くすることができるようにして、波長による光学特性の劣化を有効に回避し、従来に比して光学特性を向上することができる。
【００１６】
（５）  （１）、（２）、（３）、（４）の何れかにおいて、さらに正Ｃプレートを備える。
【００１７】
（５）によれば、斜め入射光に対する特性劣化を低減することができ、一段と光学特性を向上することができる。
【００１８】
（６）  （１）、（２）、（３）、（４）、（５）の何れかに記載の光学的ローパスフィルタをレンズと撮像素子の撮像面との間に配置した撮像装置。
【００１９】
（６）によれば、厚みを薄くすることができるようにして、波長による光学特性の劣化を有効に回避し、従来に比して光学特性を向上してなる光学的ローパスフィルタを使用した撮像装置を提供することができる。
【発明の効果】
【００２０】
本発明によれば、液晶材料による位相差層により１／４波長板を構成することにより、全体の厚みを薄くすることができる。また液晶材料に逆分散の波長特性による液晶材料を適用することもでき、これにより、１／４波長板から出射され円偏光の出射光について、波長による楕円率の変化を低減することができ、入射光の波長による空間周波数成分を抑圧する特性の変化を防止して、波長による光学特性の劣化を防止し、従来に比して光学特性を向上することができる。
【図面の簡単な説明】
【００２１】
【図１】本発明の第１実施形態に係る光学的ローパスフィルタを示す図である。
【図２】図１の光学的ローパスフィルタの説明に供する図である。
【図３】図１の光学的ローパスフィルタの製造工程を示す図である。
【図４】第１実施形態に係る他の実施形態による光学的ローパスフィルタを示す図である。
【図５】図４の光学的ローパスフィルタの製造工程の説明に供する図である。
【図６】発明の第２実施形態に係る光学的ローパスフィルタを示す図である。
【図７】図６の光学的ローパスフィルタの説明に供する図である。
【図８】第２実施形態に係る他の実施形態による光学的ローパスフィルタを示す図である。
【図９】図８の光学的ローパスフィルタの製造工程の説明に供する図である。
【図１０】発明の第３実施形態に係る光学的ローパスフィルタを示す図である。
【図１１】図１０の光学的ローパスフィルタに適用される転写フィルムを示す図である。
【発明を実施するための形態】
【００２２】
〔第１実施形態〕
図１は、本発明の第１実施形態に係る撮像装置に適用される光学的ローパスフィルタの構成を示す断面図である。この実施形態に係る撮像装置は、撮像素子の前面（レンズと撮像面との間）に、この光学的ローパスフィルタ１が配置され、モアレ縞の発生を防止する。
【００２３】
ここでこの光学的ローパスフィルタ１は、１／４波長板２を、１対の複屈折板３及び４により挟持して構成される。ここで複屈折板３及び４は、光学軸が直交するように、さらに光学軸が撮像素子の撮像面に係る垂直方向又は水平方向となるように配置される。なお光学軸が撮像素子の撮像面に係る垂直方向又は水平方向と斜め４５度の角度を成すように配置してもよい。これにより光学的ローパスフィルタ１は、第１の複屈折板３により入射光を常光線、異常光線による２つの光束に分離し、水平方向又は垂直方向に光路をシフトさせて出射し、続く１／４波長板２によりこの２つの出射光をそれぞれ円偏光に変換する。また続く第２の複屈折板４によりこの１／４波長板２からの２つの出射光をそれぞれ常光線、異常光線による２つの光束に分離し、それぞれ垂直方向又は水平方向に光路をシフトさせて撮像素子に出射する。
【００２４】
ここで複屈折板３及び４は、この種の光学部品に適用可能な光透過性を備えた複屈折材料を広く適用することができ、この実施形態では水晶板が適用される。複屈折板３、１／４波長板２、複屈折板４は、この種の光学部品の組み立てに適用可能な各種の方法を適用して一体化される。より具体的に、例えば紫外線硬化性樹脂、ＰＳＡ（Ｐｒｅｓｓｕｒｅ  Ｓｅｎｓｉｔｉｖｅ  Ａｄｈｅｓｉｖｅ）粘着剤により一体化するようにしても良く、熱圧着により一体化するようにしても良い。なお光学的ローパスフィルタ１は、ＩＲフィルタを第１の複屈折板３の入射面側、出射面側等に配置してもよい。
【００２５】
〔１／４波長板〕
１／４波長板２は、基材５に配向層６、位相差層７が順次、設けられ、位相差層７は、配向層６の配向規制力により液晶材料を配向させた状態で硬化させて作製される。１／４波長板２は、図２に示すように、第１の複屈折板３から出射される２つの光束の偏光面Ｐｘ及びＰｙに対して遅相軸方向が斜め４５度の角度を成すように構成され、これにより第１の複屈折板３から出射される偏光面の直交する２つの光束を、それぞれ円偏光により出射する。このように１／４波長板を液晶材料による位相差層により構成することにより、この実施形態では、光学的ローパスフィルタの厚みを薄くすることができる。
【００２６】
すなわち１／４波長板にあっては、水晶等による光学異方性を有する部材、又は光学異方性を有する各種のフィルム材により作成することが考えられる。しかしながら例えば水晶により１／４波長板を作成する場合、波長５５０ｎｍで１／４波長の位相差を確保するために１６μｍの厚みにより水晶板を作成することが必要になり、実際にこのような厚みによる水晶板を量産することは容易では無い。これに対して各種のフィルム材を適用して１／４波長板を構成する場合、例えばこの種の１／４波長板を構成する代表的な材料であるノルボルネン樹脂でも０．１ｍｍ程度の厚みが必要になる。しかしながらこの実施形態のような液晶材料により位相差層は、厚み１〜２μｍにより１／４波長分の位相差を確保することができ、これにより全体の厚みを薄くすることができる。また後述するように転写法を適用する場合には、基材５の分の厚みも薄くすることができる。
【００２７】
さらにこの実施形態において、１／４波長板２は、この位相差層７を構成する液晶材料に逆分散の波長特性を示す液晶材料が適用され、これにより位相差層７が逆分散の波長特性により構成される。ここで逆分散の波長特性とは、透過光の波長が長くなるに従って透過光に与える位相差が増大する特性であり、より具体的に、波長４５０ｎｍにおけるリタデーション（Ｒ４５０）と、波長５５０ｎｍにおけるリタデーション（Ｒ５５０）との関係が、Ｒ４５０＜Ｒ５５０である特性である。
【００２８】
光学的ローパスフィルタにおいて、第１の複屈折板から直線偏光により入射した１／４波長板の入射光は、１／４波長板により円偏光に変換されて出射されることになる。このときこの円偏光に係る楕円率が概ね１である場合、続く第２の複屈折板により常光線及び異常光線に分離された際に、概ね所望する光量比（例えば１：１）により分離されることになる。従来構成による光学的ローパスフィルタにおいては、１／４波長板が逆分散の波長特性を備えていないことにより、１／４波長板からの出射光に係る円偏光の楕円率が、波長によって種々に変化することになる。これにより第２の複屈折板により分離される光量比が種々に変化することになり、その結果、空間周波数成分を抑圧する特性が波長により変化し、その結果、波長によってモアレ縞が発生することになる。
【００２９】
しかしながらこの実施形態のように、位相差層７を逆分散の波長特性により構成する場合には、この１／４波長板の出射光に係る波長による楕円率の変化を、従来に比して格段的に低減することができる。その結果、第２の複屈折板により分離される光量比の波長による変化を低減し、空間周波数成分を抑圧する特性の波長による変化を低減することができ、波長によるモアレ縞の発生を防止することができる。これにより波長による光学特性の劣化を有効に回避し、従来に比して光学特性を向上する。
【００３０】
ここで位相差層７に係る液晶材料は、例えば米国特許第８１１９０２６号明細書、特表２０１０−５２２８９２号公報等に開示の構成を適用することができる。
【００３１】
配向層６は、位相差層７の液晶材料を配向可能な各種の構成を適用することができるものの、この実施形態では、光配向層を適用する。なお光配向層は、光配向材料による塗工液を塗工、乾燥させた後、直線偏光により紫外線を照射して硬化させることにより作成され、この実施形態では厚み０．１μｍにより作成される。この光配向材料は、光配向の手法を適用可能な各種の材料を適用することができるものの、この実施形態では、例えば光２量化型の材料を使用する。なおこの光２量化型の材料については、「Ｍ．Ｓｃｈａｄｔ，Ｋ．Ｓｃｈｍｉｔｔ，Ｖ．Ｋｏｚｉｎｋｏｖ  ａｎｄ  Ｖ．Ｃｈｉｇｒｉｎｏｖ：Ｊｐｎ．Ｊ．Ａｐｐｌ．Ｐｈｙｓ．，３１，２１５５（１９９２）」、「Ｍ．Ｓｃｈａｄｔ，Ｈ．Ｓｅｉｂｅｒｌｅ  ａｎｄ  Ａ．Ｓｃｈｕｓｔｅｒ：Ｎａｔｕｒｅ，３８１，２１２（１９９６）」等に開示されている。
【００３２】
なお配向層６は、ラビング処理により作製してもよく、賦型処理による微細なライン状凹凸形状により作製してもよく、種々の構成を広く適用することができる。また光配向機能を有する光配向性液晶ポリマーにより光配向の手法を適用して位相差層７を構成するようにして、配向層６を省略するようにしてもよい。
【００３３】
基材５は、各種の透明フィルム材を適用することができるものの、光学的ローパスフィルタ１としての周波数特性を向上させる観点から、光学異方性の小さな例えばＴＡＣ（トリアセチルセルロース）等の透明フィルムを適用することが好ましい。
【００３４】
〔製造方法〕
図３は、この光学的ローパスフィルタ１の製造工程を示すフローチャートである。この製造工程は、ロールに巻き取った長尺透明フィルム材により基材５が提供され、この基材５をロールより送り出して光配向材料層が順次作製される（ステップＳＰ１−ＳＰ２）。ここで光配向材料層は、各種の製造方法を適用することができるものの、この実施の形態では、光配向材料を有機溶剤からなる溶媒に分散させた成膜用液体をダイにより塗布した後、乾燥して作製される。
【００３５】
続いてこの製造工程は、露光工程により直線偏光による紫外線を照射して配向層６が作製される（ステップＳＰ３）。続いてこの製造工程は、位相差層作製工程において、ダイ等により位相差層の塗工液を塗布して乾燥させた後、紫外線の照射により硬化させ、位相差層７が作製される（ステップＳＰ４）。続いてこの製造工程は、第１及び第２複屈折板３、４との積層に供する大きさにより切断した後（ＳＰ５）、続く積層工程（ＳＰ６）により第１及び第２の複屈折板３、４と積層一体化する。
【００３６】
〔第１実施形態に係る他の実施形態〕
図４は、第１実施形態に係る光学的ローパスフィルタの他の実施形態を示す図である。この実施形態に係る撮像装置は、この図４に示す光学的ローパスフィルタ１１が適用される。ここでこの光学的ローパスフィルタ１１は、転写法により複屈折板３と１／４波長板１２を一体化することにより、１／４波長板１２が位相差層７のみにより構成され、一段と厚みが薄く作成される。この実施形態では、この１／４波長板１２に係る構成が異なる点を除いて、第１実施形態と同一に構成される。
【００３７】
ここで転写法とは、例えば基材の上に所望の層を形成する場合に、この層を直接当該基材上に形成するのでは無く、一旦、離型性の支持体上に剥離可能に該層を積層形成して転写体を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００３８】
これによりこの実施形態では、図５（Ａ）に示すように、第１実施形態について上述したと同様にして基材１５に順次配向層６、位相差層７を作成して転写フィルム２５が作成される。ここでこのように転写用による場合、基材１５は、最終的に取り除かることにより、光学異方性の大きな材料を使用することも可能であり、これにより第１実施形態について上述した基材５に比して適用範囲を拡大することができる。これによりこの実施形態では汎用性の高いＰＥＴ（ポリエチレンテレフタレート）フィルムを適用する。
【００３９】
続いて図５（Ｂ）に示すように、第１の複屈折板３に位相差層７を貼り付けた後、基材１５を配向層６と一体に剥離する（図５（Ｃ））。なお基材１５のみを剥離するようにしてもよい。その後、第２の複屈折板４と積層一体化する。
【００４０】
このように１／４波長板を液晶材料による位相差層により構成するようにして、転写法を適用することにより、一段と厚みを薄くすることができる。
【００４１】
〔第２実施形態〕
図６は、本発明の第２実施形態に係る光学的ローパスフィルタを示す断面図である。この実施形態に係る撮像装置は、光学的ローパスフィルタ１に代えてこの図６に示す光学的ローパスフィルタ３１が配置される点を除いて、第１実施形態の撮像装置と同一に構成される。またこの光学的ローパスフィルタ３１は、１／４波長板２に代えて１／４波長板３２が設けられる点を除いて、光学的ローパスフィルタ１と同一に構成される。
【００４２】
ここで１／４波長板２１は、それぞれ１／２波長の位相差層及び１／４波長の位相差層である、正の波長分散特性による位相差層７Ｂ及び７Ａの積層により、広い波長帯域で逆分散の波長特性を確保する。このため図７に示すように、第１の複屈折板３から出射される光束の偏光面Ｐｘ又はＰｙに対して、１／２波長の位相差層７Ｂは遅相軸方向が１５度の角度を成すように、また１／４波長の位相差層７Ａは遅相軸方向が７３度〜７５度の角度を成すように形成される。
【００４３】
１／２波長の位相差層７Ｂは、リタデーション値が２３０ｎｍ以上、２７０ｎｍ以下により形成され、１／４波長の位相差層７Ａは、リタデーション値が１２０ｎｍ以上、１４０ｎｍ以下により形成される。またこれによりそれぞれ厚み２〜３μｍ、厚み１〜２μｍにより作製される。
【００４４】
１／４波長板３２は、基材５に、１／４波長の位相差層７Ａに係る配向層６Ａを作成した後、１／４波長の位相差層７Ａが作成される。またこの１／４波長の位相差層７Ａの上に、１／２波長の位相差層７Ｂに係る配向層６Ｂを作成した後、１／２波長の位相差層７Ｂが作成される。なおこのように基材５上に、順次、配向層６Ａ、位相差層７Ａ、配向層６Ｂ、位相差層７Ｂを作成する代わりに、配向層６Ａ、位相差層７Ａを作成した基材（図９（Ｂ）参照）と、配向層６Ｂ、位相差層７Ｂを作成した基材（図９（Ａ）参照）とを積層して配置するようにしても良く、またこのような基材を順次複屈折板３、又は４に積層して配置するようにしてもよい。
【００４５】
ここでこれら配向層６Ａ及び６Ｂは、第１実施形態について上述した配向層６と同一に構成される。これに対して位相差層７Ａ及び７Ｂは、重合性液晶組成物を含有する。この重合性液晶組成物は、液晶性を示し分子内に重合性官能基を有する液晶化合物（以下、「棒状化合物」ともいう。）のほか、アンチブロッキング剤等を含有させることができる。
【００４６】
棒状化合物は、屈折率異方性を有し、配向層６Ａ、６Ｂの配向規制力により規則的に配列することにより、所望の位相差性を付与する機能を有する。棒状化合物として、例えば、ネマチック相、スメクチック相等の液晶相を示す材料が挙げられるが、他の液晶相を示す液晶化合物と比較して規則的に配列させることが容易である点で、ネマチック相を示す棒状化合物を用いることがより好ましい。
【００４７】
本実施形態において用いられる棒状化合物の具体例としては、例えば、下記式（１）〜（１６）で表される化合物を例示でき、これらの化合物を重合させて使用することができる。
【００４８】
【化１】
2016045232.tif 000003
2016045232.tif 000004
【００４９】
この実施形態によれば、液晶材料により位相差層を構成するようにして、１／２波長の位相差層７Ｂ及び１／４波長の位相差層７Ａの積層により１／４波長板を構成することにより、広い波長帯域で逆分散の波長特性により機能する１／４波長板を構成することができ、一段と広い波長帯域で波長による光学特性の劣化を有効に回避し、従来に比して光学特性を向上することができる。
【００５０】
またこの液晶材料により１／２波長の位相差層７Ｂ及び１／４波長の位相差層７Ａにはっては、厚み２〜３μｍ、厚み１〜２μｍにより作製することができ、これにより厚みについても十分薄くすることができる。
【００５１】
〔第２実施形態に係る他の実施形態〕
図８は、第２実施形態に係る光学的ローパスフィルタの他の実施形態を示す図である。この実施形態に係る撮像装置は、この図８に示す光学的ローパスフィルタ４１が適用される。ここでこの光学的ローパスフィルタ４１は、転写法により１／２波長の位相差層７Ｂ、１／４波長の位相差層７Ａ、複屈折板３を積層し、これにより１／４波長板４２が位相差層７Ａ及び７Ｂのみにより構成され、一段と厚みを薄くして広い波長帯域で光学特性を向上する。この実施形態では、この１／４波長板４２に係る構成が異なる点を除いて、第２実施形態と同一に構成される。
【００５２】
これによりこの実施形態では、図９（Ａ）に示すように、第１実施形態について上述したと同様にして基材１５Ｂに順次配向層６Ｂ、位相差層７Ｂを作成して１／２波長の位相差層７Ｂに係る転写フィルム２５Ｂが作成される。また図９（Ｂ）に示すように、同様にして、基材１５Ａに順次配向層６Ａ、位相差層７Ａを作成して１／４波長の位相差層７Ａに係る転写フィルム２５Ａが作成される。
【００５３】
続いて図９（Ｃ）に示すように、位相差層７Ａ、７Ｂを内側にしてこの転写フィルム２５Ａ及び２５Ｂが積層一体化された後、１／２波長の位相差層７Ｂ側の基材１５Ｂが配向層６Ｂと一体に剥離される。なおこの積層一体化には、ＰＳＡ粘着剤、紫外線硬化性樹脂等を適用することができ、さらには熱圧着の手法を適用してもよい。また基材１５Ｂのみ剥離するようにしてもよい。
【００５４】
続いて図９（Ｄ）に示すように、第１の複屈折板３と一体化した後、１／４波長の位相差層７Ａ側の基材１５Ａが配向層６Ａと一体に剥離される。なおこの場合も基材１５Ａのみ剥離するようにしてもよい。その後、第２の複屈折板３が積層される（図８）。なおこのように一旦、位相差層７Ａ及び７Ｂを積層して複屈折板３、４と積層する代わりに、複屈折板３又は４に順次位相差層７Ａ、７Ｂを転写法により積層するようにしてもよい。
【００５５】
この実施形態では、転写法を適用して１／２波長の位相差層７Ｂ、１／４波長の位相差層７Ａを積層し、さらには複屈折板３、４と積層することにより、広い波長帯域で十分な空間周波数特性を確保することができ、また厚みを充分に薄くすることができる。
【００５６】
〔第３実施形態〕
図１０は、本発明の第３実施形態に係る光学的ローパスフィルタを示す断面図である。この実施形態に係る撮像装置は、この図１０に示す光学的ローパスフィルタ５１が配置される点を除いて、上述の実施形態の撮像装置と同一に構成される。またこの光学的ローパスフィルタ５１は、１／４波長板４２と第１の複屈折板３との間に正Ｃプレート５３が配置され、これにより斜め入射光による特性の劣化を防止する。ここでこの光学的ローパスフィルタ５１は、この正Ｃプレート５３に係る構成が異なる点を除いて、図８について上述した光学的ローパスフィルタ４１と同一に構成される。
【００５７】
ここで図１１は、この正Ｃプレート５３に係る転写フィルム５４を示す断面図である。正Ｃプレート５３は、液晶材料による位相差層により構成され、転写フィルムは、基材５５の上に、正Ｃプレートに係る垂直配向層５６を作成した後、この垂直配向層５６上に塗工液を塗工、乾燥、硬化して正Ｃプレート５３が作製される。ここで基材５５は、ＴＡＣフィルム、ＰＥＴフィルム等の各種フィルム材を適用することができるものの、この実施形態ではＰＥＴフィルムが適用される。
【００５８】
垂直配向層５６は、正Ｃプレートに係る液晶分子の分子軸をホメオトロピック配向させる機能を有する配向層であり、ＶＡ液晶表示装置等に適用される各種の垂直配向層を適用することができ、例えばポリイミド配向層、ＬＢ膜による配向層等を適用することができる。具体的に、垂直配向層５６の構成材料としては、例えば、レシチン、シラン系界面活性剤、チタネート系界面活性剤、ピリジニウム塩系高分子界面活性剤、ｎ−オクタデシルトリエトキシシラン等のシランカップリング系垂直配向層用組成物、長鎖アルキル基や脂環式構造を側鎖に有する可溶性ポリイミドや長鎖アルキル基や脂環式構造を側鎖に有するポリアミック酸等のポリイミド系垂直配向層用組成物が挙げられる。より具体的には、垂直配向層用組成物として、ジェイエスアール（株）製のポリイミド系垂直配向層用組成物「ＪＡＬＳ−２０２１」や「ＪＡＬＳ−２０４」、日産化学工業（株）製の「ＲＮ−１５１７」、「ＳＥ−１２１１」、「ＥＸＰＯＡ−０１８」等の市販品を適用することができる。
【００５９】
正Ｃプレート５３に係る液晶材料は、１／４波長板について上述した各種液晶化合物を適用して、厚み１μｍにより作成される。
【００６０】
正Ｃプレート５３は、図９について上述したと同様にして位相差層７Ｂ、７Ａの積層体に転写法により積層された後、複屈折板３と積層される。なおこのように位相差層７Ｂ、７Ａの積層体に積層する代わりに、事前に、１／２波長の位相差層７Ｂに転写法により積層するようにしてもよく、さらには事前に複屈折板３に積層するようにしても良い。また正Ｃプレート５３は、位相差層７Ｂの入射側に代えて、位相差層７Ｂ、７Ａの間に配置してもよく、さらには１／４波長の位相差層７Ａの出射面側に配置してもよく、これら３つの配置箇所の２箇所以上に配置するようにしてもよい。またこのように正Ｃプレート５３を配置する場合、１／４波長板４２に代えて、上述した１／４波長板２、１２、３２を設けるようにしてもよい。また正Ｃプレート５３は、転写法による配置に代えて、正Ｃプレート５３に係る垂直配向層５６、基材５５と一体に配置してもよい。
【００６１】
この実施形態では、正Ｃプレートを設けることにより、斜め入射光に対する特性の劣化を低減することができ、一段と特性を向上することができる。
【００６２】
〔他の実施形態〕
以上、本発明の実施に好適な具体的な構成を詳述したが、本発明は、本発明の趣旨を逸脱しない範囲で、上述の実施形態の構成を種々に組み合わせたり、変更したりすることができる。
【符号の説明】
【００６３】
１、１１、３１、４１、５１  光学的ローパスフィルタ
２、１２、２１、３２、４２  １／４波長板
３、４  複屈折板
５、１５、１５Ａ、１５Ｂ、５５  基材
６、６Ａ、６Ｂ  配向層
７、７Ａ、７Ｂ  位相差層
２５、２５Ａ、２５Ｂ、５４  転写フィルム
５３  Ｃプレート
５６  垂直配向層
【図１】
2016045232.tif 000005
【図２】
2016045232.tif 000006
【図３】
2016045232.tif 000007
【図４】
2016045232.tif 000008
【図５】
2016045232.tif 000009
【図６】
2016045232.tif 000010
【図７】
2016045232.tif 000011
【図８】
2016045232.tif 000012
【図９】
2016045232.tif 000013
【図１０】
2016045232.tif 000014
【図１１】
2016045232.tif 000015